1 - Procédé de traitement des eaux usées urbaines, domestiques ou industrielles, pour éliminer les phosphates qu’elles contiennent, caractérisé par le fait que l’on part d’une eau à traiter ayant une concentration en oxygène dissous de 30% à 80% en pourcentage de saturation et que l’on fait passer ladite eau à traiter à travers deux lits disposés en série, à savoir : un premier lit, qui est un lit fixe de matériau à base de fer à valence zéro, maintenu immergé dans l’eau à traiter, et dans lequel le fer à valence zéro subit une oxydation progressive, les phosphates étant retenus par sorption sur les sous-produits d’oxydation du fer ; et un second lit, qui est un lit fixe de matériau filtrant inerte en vue de la rétention par filtration gravitaire des produits de réaction entre les sous-produits d’oxydation du fer et les phosphates qui ont pu être entraînés dans l’eau sortant du premier lit, le matériau dudit second lit n’étant jamais immergé complètement dans l’eau à traiter. - Procédé selon la revendication 1, caractérisé par le fait que l’on part d’une eau à traiter : qui a subi un traitement préalable permettant d’avoir une concentration en matières en suspension inférieure à 50 mg/L ; qui a subi un traitement préalable permettant d’avoir une concentration en phosphates inférieure à 20 mg P-PO 4 3- /L pour obtenir, en fin de procédé, une eau traitée dont la concentration en phosphates est inférieure à 2 mg P-PO 4 3- /L ; et qui a un pH compris entre 2 et 8, en particulier entre 2 et 7. - Procédé selon l’une des revendications 1 et 2, caractérisé par le fait que le matériau à base de fer de valence zéro : présente une surface spécifique comprise entre 0,6 et 15 m 2 /g ; est un produit ou déchet métallique de taille millimétrique à centimétrique, se présentant notamment sous la forme de copeaux, filaments ou grains ; et renferme plus de 94% en poids de fer et n’intègre pas une concentration supérieure à 2% en poids pour les teneurs cumulées de Cr, Ni, Mo et Ti. - Procédé selon l’une des revendications 1 à 3, caractérisé par le fait que le matériau filtrant inerte est un matériau en grains ayant une granulométrie de 2 à 4 mm, étant de façon préférée du sable. - Procédé selon l’une des revendications 1 à 4, caractérisé par le fait que l’on fait passer l’eau à traiter dans chacun des deux lits à une température de 1 à 40°C, en particulier entre 5 et 20°C. - Procédé selon l’une des revendications 1 à 5, caractérisé par le fait que le premier lit est également à alimentation gravitaire. - Procédé selon l’une des revendications 1 à 6, caractérisé par le fait que la hauteur du premier lit est de 30 à 70cm et la hauteur du second lit est de 20 à 60cm, que la vitesse d’alimentation en eau à traiter dans le premier lit est de 3 à 50cm/h et la vitesse d’alimentation dans le second lit étant plus élevée que dans le premier lit, et le temps de séjour moyen dans le premier lit est de 1 à 10h. - Procédé selon l’une des revendications 1 à 7, caractérisé par le fait que l’alimentation des lits est continue ou discontinue, par bâchées. – Procédé selon l’une des revendications 1 à 8, caractérisé par le fait que l’on récupère, en vue de l’utiliser comme fertilisant, le matériau ferreux du premier lit lorsque ce dernier ne permet plus le piégeage du phosphore. - Procédé selon l’une des revendications 1 à 9, caractérisé par le fait que le premier lit repose sur une couche d’un matériau inerte drainant, et le second lit repose le cas échéant sur une couche de matériau inerte drainant.